(57)【特許請求の範囲】
【請求項１】
次の成分（ａ）、（ｂ）、（ｃ）および（ｄ）
（ａ）ニトロセルロース、フタル酸系アルキッド樹脂、トルエンスルホンアミド樹脂
、アクリル酸・アルキル共重合体、アクリル酸アルキル・スチレン共重合体、ト
ルエンスルホンアミドエポキシ樹脂の群から選ばれる１種または２種以上の皮膜
形成剤
（ｂ）無水ケイ酸
（ｃ）成分（ｂ）に対し０.０１質量％から２００質量％の水
（ｄ）非芳香族系溶剤
を含有することを特徴とする溶剤系美爪料。
【請求項２】
成分（ａ）の含有量が０．１〜３０質量％、成分（ｂ）の含有量が、０．０１〜１０質量％、成分（ｃ）の含有量が０．０１〜２０質量％である請求項第１項記載の溶剤系美爪料。
【請求項３】
成分（ａ）がニトロセルロースである請求項第１項または第２項記載の溶剤系美爪料。
【発明の詳細な説明】
【０００１】
【発明の属する技術分野】
本発明は溶剤系美爪料に関し、さらに詳しくは、系中に加えた無機顔料やパール剤、ラメ等の沈降がなく、経時安定性に優れ、しかも塗膜物性および使用性の良好な溶剤系の美爪料に関する。
【０００２】
【従来の技術】
美爪料は、一般的に、メイクアップ効果を付与するために皮膜形成剤、樹脂、可塑剤、溶剤等とともに、酸化チタン、マイカ、雲母チタン等が配合されている場合が多く、特に最近では、ラメ等の粒子径の大きい粉体も用いられるようになっている。
【０００３】
しかし、これらの無機顔料やパール剤、ラメ等は比重が大きく、経時的に沈降し、その結果、美爪料の外観、美粧効果、使用性に悪影響を及ぼし、品質低下の原因となる場合があった。
【０００４】
美爪料のこうした比重の大きい物質の沈降を防止し、分散安定性を保持するために、従来、有機変性粘土鉱物が沈降防止剤として利用されてきた。また、有機変性粘土鉱物とシリカを用いることにより、分散安定性、経時安定性をさらに向上させる試みもなされていた（特開平１−２４２５１４号公報）。
【０００５】
【発明が解決しようとする問題点】
しかしながら、この有機変性粘土鉱物は、顔料沈降防止効果を有するものの、原料間でのバラツキが大きいために、美爪料として安定した粘度が得られにくいという問題があった。一方、無水ケイ酸は、原料としてのバラツキが小さく安定した品質が得られやすいものの、有機変性粘土鉱物に比べてゲル化力が弱く、顔料沈降防止効果を得ようとすると多量に配合することが必要となり、その結果使用性が悪くなったり、塗布膜のツヤが低下する、化粧持ちが悪くなるといった問題があった。
【０００６】
【発明が解決しようとしている課題】
このため、分散安定性や経時安定性に優れ、かつ、塗膜物性、使用性に優れるとともに安定した品質を有する美爪料の開発が望まれていた。
【０００７】
【問題点を解決するための手段】
本発明者は、美爪料に含有される無機顔料やパール剤、あるいはラメ等の沈降を有効に防止する技術を検討していたところ、無水ケイ酸に所定量の水を含有させることにより、優れた沈降防止作用を有することを知った。そして、このものを配合した美爪料は、塗膜物性、使用性に優れ、しかも、安定した粘度を確保できることを見出し、本発明を完成した。
【０００８】
すなわち本発明は、次の成分（ａ）、（ｂ）、（ｃ）および（ｄ）
（ａ）皮膜形成剤
（ｂ）無水ケイ酸
（ｃ）成分（ｂ）に対し０.０１質量％〜から２００質量％の水
（ｄ）非芳香族系溶剤
を含有することを特徴とする溶剤系美爪料を提供するものである。
【０００９】
【発明の実施の形態】
本発明の溶剤系美爪料は、皮膜形成剤（成分（ａ））、無水ケイ酸（成分（ｂ））、所定量の水（成分（ｃ））、非芳香族系溶剤（成分（ｄ））を必須成分として調製されるものである。
【００１０】
まず、本発明で使用される成分（ａ）である皮膜形成剤は、通常の美爪料に用いられているものであれば特に限定されず、例えば、ニトロセルロース、フタル酸系アルキッド樹脂、トルエンスルホンアミド樹脂、アクリル酸・アルキル共重合体、安息香酸ショ糖エステル、アクリル酸アルキル・スチレン共重合体、シリコーン樹脂、トルエンスルホンアミドエポキシ樹脂などが挙げられる。これらのうち、特にニトロセルロースが好ましく、その市販品としては、例えば、硝化綿Ｈ１／２、Ｈ１／４、Ｈ１／８（すべて旭化成工業（株）製）等が挙げられる。
【００１１】
この成分（ａ）の配合量は、特に限定されないが、好ましくは、溶剤系美爪料全体に対して０．１〜３０質量％（以下単に「％」と略す）、さらに好ましくは、０．５〜２５％の範囲である。配合量がこの範囲であれば、良好な塗膜物性、使用性が得られる。
【００１２】
また、本発明に用いられる成分（ｂ）の無水ケイ酸は、ゲル化能を有するものであればいずれのものも使用することができ、市販品としては、例えば、アエロジル２００、３００、３８０、３８０Ｓ、Ｒ９７２、Ｒ９７４、Ｒ９７６Ｓ（すべて日本アエロジル社製）、ニップシールＥ−２２０（日本シリカ工業社製）、サイリシア２５０，３１０（共に富士シリシア社製）等が挙げられる。これらの中でもアエロジル２００、３００、３８０、３８０Ｓがチキソトロピー性の点で好ましい。この成分（ｂ）の配合量は、好ましくは、美爪料全体に対して０．０１〜１０％の範囲であり、より好ましくは、０．１〜５％の範囲である。
【００１３】
上記の成分（ｂ）の無水ケイ酸は、溶剤系美爪料のゲル化剤、すなわち粘度調整剤として用いられるが、成分（ｂ）を単独で使用すると、溶剤系美爪料としては充分なゲル化力が得られないために、顔料が沈降しやすくなる。また、これを防ぐために、成分（ｂ）を多量配合すると、使用性が悪化するだけでなく、塗布膜のツヤが低下するという問題が生じる。そこで、成分（ｂ）に対し、所定量の水を成分（ｃ）として配合することにより、ゲル化力を補強することができる。この成分（ｃ）の配合量は、成分（ｂ）に対しては、成分（ｂ）／成分（ｃ）＝１／２〜１／０．０１であり、好ましくは、１／１〜１／０．１である。
【００１４】
上記の成分（ｃ）は、また、本発明の溶剤系美爪料全体に対しては、好ましくは０．０１〜１０％の範囲で用いられ、より好ましくは、０．１〜８％である。この範囲にあれば、顔料沈降防止効果を発揮できるとともに、使用性が良好で、塗布膜のツヤが低下しない、化粧持ちが良好な溶剤系美爪料を提供できる。
【００１５】
さらに、本発明で用いられる成分（ｄ）の非芳香族系溶剤とは、トルエン、キシレン等の芳香族炭化水素以外の有機溶剤を広く指称すものであり、酢酸−ｎ−ブチル、酢酸イソブチル、酢酸エチル、メチルエチルケトン、アセトン、ｎ−ブタノール、イソプロピルアルコール、エチルアルコール等がその例として挙げられる。この成分（ｄ）は、１種または２種以上を美爪料中に配合でき、その配合量は、溶剤系美爪料全体に対して５０〜９０％程度とすることが好ましい。
【００１６】
また、本発明の溶剤系美爪料には、有機変性粘土鉱物を本発明の目的を損なわない範囲で、必要に応じて配合できる。この有機変性粘土鉱物としては、ベントン２７、ベントン３８（すべてＮＬインダストリー社製）等が挙げられる。この有機変性粘土鉱物を配合することにより、美爪料に種々の粘度特性を与えることができ、使用性や塗膜特性の異なったものを幅広く開発できるできるようなるというような効果を付与することができる。
【００１７】
さらに、本発明の溶剤系美爪料には、その効果を損なわない範囲で、上記必須成分や有機変性粘土鉱物の他に、通常の美爪料に使用される可塑剤、粉体、パール剤、ラメ等が配合される。またさらに、希釈剤、粘度調整剤、油剤、界面活性剤、紫外線吸収剤、褪色防止剤、酸化防止剤、消泡剤、保湿剤、薬剤、香料、無機酸、有機酸等も適量配合することができる。
【００１８】
上記成分のうち、可塑剤としては、例えばジブチルフタレート、ジオクチルフタレート等のフタル酸エステル系化合物、クエン酸トリブチル、クエン酸アセチルトリブチル等のクエン酸エステル系化合物、カンフル等が挙げられる。この可塑剤の配合量は、溶剤系美爪料全体に対し２〜１０％程度が好ましい。
【００１９】
また、本発明の溶剤系美爪料において使用される粉体は、球状、板状、針状等の形状、煙霧状、微粒子、顔料級等の粒子径、多孔質、無孔質等の粒子構造等により特に限定されず、無機粉体類、光輝性粉体類、有機粉体類、色素粉体類、金属粉体類、複合粉体類等が挙げられる。具体的に例示すれば、酸化チタン、酸化亜鉛、酸化セリウム、硫酸バリウム等の白色無機顔料、酸化鉄、カーボンブラック、酸化クロム、水酸化クロム、紺青、群青等の有色無機顔料、タルク、白雲母、金雲母、紅雲母、黒雲母、合成雲母、絹雲母（セリサイト）、合成セリサイト、カオリン、炭化珪素、ベントナイト、スメクタイト、酸化アルミニウム、酸化マグネシウム、酸化ジルコニウム、酸化アンチモン、珪ソウ土、ケイ酸アルミニウム、メタケイ酸アルミニウムマグネシウム、ケイ酸カルシウム、ケイ酸バリウム、ケイ酸マグネシウム、炭酸カルシウム、炭酸マグネシウム、ヒドロキシアパタイト、窒化ホウ素等の白色体質粉体、二酸化チタン被覆雲母、二酸化チタン被覆オキシ塩化ビスマス、酸化鉄雲母チタン、紺青処理雲母チタン、カルミン処理雲母チタン、オキシ塩化ビスマス、魚鱗箔、ポリエチレン・テレフタレート・アルミニウム・エポキシ積層末等の光輝性粉体、ポリアミド系樹脂、ポリエチレン系樹脂、ポリアクリル系樹脂、ポリエステル系樹脂、フッ素系樹脂、セルロース系樹脂、ポリスチレン系樹脂、スチレン−アクリル共重合樹脂等のコポリマー樹脂、ポリプロピレン系樹脂、シリコーン樹脂、ウレタン樹脂等の有機高分子樹脂粉体、ステアリン酸亜鉛、Ｎ−アシルリジン等の有機低分子性粉体、澱粉、シルク粉末、セルロース粉末等の天然有機粉体、赤色２０１号、赤色２０２号、赤色２０５号、赤色２２６号、赤色２２８号、橙色２０３号、橙色２０４号、青色４０４号、黄色４０１号等の有機顔料粉体、赤色３号、赤色１０４号、赤色１０６号、橙色２０５号、黄色４号、黄色５号、緑色３号、青色１号等のジルコニウム、バリウム又はアルミニウムレーキ等の有機顔料粉体あるいは更にアルミニウム粉、金粉、銀粉等の金属粉体、微粒子酸化チタン被覆雲母チタン、微粒子酸化亜鉛被覆雲母チタン、硫酸バリウム被覆雲母チタン、酸化チタン含有二酸化珪素、酸化亜鉛含有二酸化珪素等の複合粉体等が挙げられる。これら粉体はその１種又は２種以上を用いることができ、更に複合化したものを用いても良い。なお、これら粉体は、フッ素系化合物、シリコーン系化合物、金属石鹸、レシチン、水素添加レシチン、コラーゲン、炭化水素、高級脂肪酸、高級アルコール、エステル、ワックス、ロウ、界面活性剤等の１種又は２種以上を用いて表面処理を施してあってもよい。
【００２０】
本発明の溶剤系美爪料は、常法に従い、上記した各成分を適宜配合し、例えば、ディスパーやホモミキサー等の機器を用いて均一に混合、分散することによっても調製されるが、より好ましい方法としては、成分（ａ）と成分（ｂ）を予備分散させてから他の成分と配合、分散させる方法が挙げられる。すなわち、成分（ａ）と成分（ｂ）とを二本ロールミル等でチップ化（予備分散）させ配合することにより、成分（ｂ）が組成物中に、均一に、細かく分散され、ゲル化力としての機能を充分に発揮させることができる。
【００２１】
以上のようにして得られた本発明の溶剤系美爪料は、マニキュア、トップコート、ベースコートなどを挙げることができる。
【００２２】
【実施例】
次に実施例を挙げ、本発明をより詳しく説明するが、本発明はこれらの実施例等により何ら制約されるものではない。
【００２３】
実  施  例 １
溶剤系美爪料：
表１に示す処方及び下記の製造方法を用いて本発明品１〜４および比較品１〜４の溶剤系美爪料を調製した。得られた溶剤系美爪料について、下記に示す評価方法により「イ．使用性」、「ロ．塗布膜のツヤ」、「ハ．化粧持ち」及び「ニ．経時安定性」の各項目について評価を行った。この評価結果を表２に示す。
【００２４】
（溶剤系美爪料の処方）
【表１】
0004800494.tif 000002
【００２５】
(溶剤系美爪料の製法)
Ａ． （１）〜（１６）を均一に混合し、これに成分（１７）〜（２４）を添
加し均一に分散する。
Ｂ． 「Ａ．」を容器に充填して、溶剤系美爪料を得た。
【００２６】
（評価方法および判定基準）
溶剤系美爪料の「イ．使用性」、「ロ．塗布膜のツヤ」及び「ハ．化粧持ち」の評価は、パネラー４０名による使用テストを行い、それぞれの評価項目について、下記の７段階（０〜６）の＜７段階絶対評価＞を行い、その平均点をさらに下記の＜４段階評価＞にて行った。なお、「ハ．化粧持ち」については、塗布後、パネルに通常の生活をしてもらい、塗布前と３日後の状態を比較して評価した。
【００２７】
0004800494.tif 000003
【００２８】
0004800494.tif 000004
【００２９】
また、「ニ．経時安定性」については、５０℃の恒温槽に１週間放置後の状況について、外観を目視にて観察し、以下の基準にて判定した。
【００３０】
0004800494.tif 000005
【００３１】
（評価結果）
【表２】
0004800494.tif 000006
【００３２】
表２の結果から分かるように、本発明品である溶剤系美爪料は、使用性、塗布膜のツヤ、化粧持ち及び経時安定性のいずれも良好であった。
【００３３】
実  施  例  ２
溶剤系美爪料：
下記の処方および製法を用いて溶剤系美爪料を製造した。
【００３４】
（処方）
成  分                                             質量％
１．ニトロセルロース                                   １０
２．無水ケイ酸                                           ３
３．クエン酸アセチルトリブチル                           ３
４．水                                                   ０．５
５．アクリル酸・アルキル共重合体                         ２
６．ショ糖酢酸イソ酪酸エステル                           ２
７．イソプロピルアルコール                               ５
８．酢酸エチル                                         残量
９．酢酸ブチル                                         ３１．５
１０．ブタノール                                         ５
１１．フッ素処理赤色酸化鉄＊５                           ０．５
１２．フッ素処理酸化チタン＊６                           ０．５
１３．フッ素処理グンジョウピンク＊７                     ２
１４．フッ素処理ベンガラ被覆雲母チタン＊８               ５
＊５〜＊８：  アサヒガード  ＡＧ５３０（旭硝子（株）製）５％処理
【００３５】
(製法)
Ａ．  成分（１）〜（４）を二本ロールミルにて予備分散し、チップ処理物と
した。
Ｂ．  「Ａ．」のチップ処理物及び成分（５）〜（１０）を均一混合後、成分
（１１）〜（１４）を添加し、均一に分散する。
Ｃ．  「Ｂ．」を容器に充填して、溶剤系美爪料を得た。
【００３６】
得られた溶剤系美爪料は、使用性、塗布膜のツヤ、化粧持ち、経時安定性のすべてにおいて良好であった。
【００３７】
実  施  例 ３
溶剤系美爪料：
下記の処方および製法を用いて美爪料を製造した。
【００３８】
（処方）
成  分                                             質量％
１．フタル酸系アルキッド樹脂                             ２
２．アクリル酸アルキル・スチレン共重合体                 ２
３．アクリル酸・アルキル共重合体                         ２
４．安息香酸ショ糖エステル                               ２
５．トルエンスルホアミド樹脂                             ２
６．クエン酸アセチルトリブチル                           １
７．ショ糖酢酸イソ酪酸エステル                           １
８．無水ケイ酸                                           １
９．有機変性ベントナイト＊９                             ２
１０．水                                                 ５
１１．イソプロピルアルコール                             ５
１２．酢酸エチル                                       残量
１３．酢酸ブチル                                       ３４．６
１４．ブタノール                                         ５
１５．赤色２２６号                                       ０．２
１６．黄色４０１号                                       ０．２
１７．フッ素処理雲母チタン＊１０                         ２
１８．ポリエチレンテレフタレート・アルミニウム積層末     ３
＊９  ：ベントン３８（ＮＬインダストリー社製）
＊１０：アサヒガード  ＡＧ５３０（旭硝子（株）製）５％処理
【００３９】
(製法)
Ａ．  成分（１）〜（１４）を均一混合後、成分（１５）〜（１８）を添加
し、均一に分散する 。
Ｂ．  Ａを容器に充填して、溶剤系美爪料を得た。
【００４０】
得られた溶剤系美爪料は、使用性、塗布膜のツヤ、化粧持ち、経時安定性のすべてにおいて良好であった。
【００４１】
【発明の効果】
以上のように、本発明の溶剤系美爪料は、美爪料の特性を損なうことなく、無機顔料、パール剤、ラメ等の沈降防止を顕著に改善するものであった。また、安定した粘度が得られることから、製造ロット間での粘度ばらつきが少なく、製品品質の安定化に対して、極めて有用なものである。
【００４２】
したがって、本発明の溶剤系美爪料は、マニキュア、トップコート、ベースコートなどについて有利に使用されるものである。
以    上